(57)【要約】  フレグランスを含むポリマー組成物を含有するか、もしくはそれからなる熱伝達デバイスまたはその部品を製造するプロセスであって、ａ）第１ポリマー組成物を、熱可塑性ポリエステル、任意選択的に第１熱可塑性コポリエステルエラストマー、および任意選択的に組成物のさらなる成分を押出機に供給し、成分を溶融かつ混合することによって生成する工程と、ｂ）第１ポリマー組成物を冷却する工程と、ｃ）第１ポリマー組成物と、第２熱可塑性コポリエステルエラストマーおよびフレグランスを含むマスターバッチとを射出成形機に供給し、第１ポリマー組成物とマスターバッチとを射出成形機において溶融かつ混合して第２ポリマー組成物を得、かつこのようにして得られた溶融第２ポリマー組成物を高熱伝達デバイスまたはその部品の金型へ射出成形する工程とを含むプロセス。【選択図】なし【特許請求の範囲】
【請求項１】
フレグランスを含むポリマー組成物を含有するか、もしくはそれからなる熱伝達デバイスまたはその部品を製造するプロセスであって、
ａ）第１ポリマー組成物を、熱可塑性ポリエステル、任意選択的に第１熱可塑性コポリエステルエラストマー、および任意選択的に前記組成物のさらなる成分を押出機に供給し、前記ポリマー組成物の前記成分を溶融かつ混合することによって生成する工程と、
ｂ）前記第１ポリマー組成物を冷却する工程と、
ｃ）前記第１ポリマー組成物と、第２熱可塑性コポリエステルエラストマーおよび前記フレグランスを含むマスターバッチとを射出成形機に供給し、前記第１ポリマー組成物と前記マスターバッチとを前記射出成形機において溶融かつ混合して第２ポリマー組成物を得、かつこのようにして得られた前記溶融第２ポリマー組成物を前記高熱伝達デバイスまたはその前記部品の金型へ射出成形する工程と
を含むプロセス。
【請求項２】
前記熱可塑性ポリエステルがポリエチレンテレフタレートである、請求項１に記載のプロセス。
【請求項３】
前記第２熱可塑性コポリエステルエラストマーが１５０〜１８０℃の融点を有する、請求項１または２に記載のプロセス。
【請求項４】
前記第２熱可塑性コポリエステルエラストマーが１５５〜１７５℃の融点を有する、請求項１または２に記載のプロセス。
【請求項５】
前記熱可塑性コポリエステルエラストマーがポリエステルハードブロックにおいて第３モノマーを含む、請求項３または４に記載のプロセス。
【請求項６】
前記第３モノマーがイソフタル酸である、請求項５に記載のプロセス。
【請求項７】
冷却前、冷却中、または冷却後に前記第１ポリマー組成物を顆粒化する工程ｂ１）を含む、請求項１〜６のいずれか一項に記載のプロセス。
【請求項８】
請求項１〜７のいずれか一項に記載のプロセスで得ることができる、高熱伝達デバイスまたはその部品。
【発明の詳細な説明】
【発明の詳細な説明】
【０００１】
本発明は、フレグランスを含むポリマー組成物を含有するか、もしくはそれからなる高熱伝達デバイスまたはその部品を製造するプロセスに関する。
【０００２】
ヘアアイロンまたはヘアカーラーなどのヘアスタイリング装置デバイスで髪をスタイリングすると同時に髪にフレグランスを加えることが望まれる。かかるフレグランスを提供する様々なシステムが知られている。かかる一システムは、フレグランスを含むポリマー組成物の少なくとも一部からなるか、またはその組成物を含む高熱伝達デバイスを備えるヘアスタイリング装置である。通常、例えば加熱プレートなどの加熱構成部品により、約１５０℃または約２００℃の温度に高熱伝達デバイスは加熱され、多くの場合、毛髪に圧力をかけることによって毛髪と接触させる。このように髪をスタイリングし、髪がスタイリングされると同時に、フレグランスが放出される。
【０００３】
この作業は高温において短時間で行われることから、重要である。
【０００４】
高熱伝達デバイスまたはその部品は、国際公開第２０１５／０２８６３２号パンフレットに記載されている。それは、通常、
ａ）フレグランスを含まないポリマー組成物を押出機において溶融かつ混合し、および押出機の溶融域でフレグランスを注入し、それにより、その部品の組成物を得る工程と、
ｂ）組成物を冷却し、かつ顆粒化する工程と、
ｃ）その組成物から高熱伝達デバイスまたはその部品を射出成形する工程と
を含むプロセスによって製造される。
【０００５】
既知の高熱伝達デバイスまたはその部品の欠点は、毛髪のスタイリングに使用された場合、毛髪のフレグランスが短時間で消えることである。このため、わずか数回のみ、毛髪に香りをつけるために高熱伝達デバイスを使用することのみ可能である。もう１つの問題は、フレグランスの品質が影響を受け、そのため、フレグランスの匂いがその魅力を損なうことである。
【０００６】
本発明の目的は、この問題がないヘアスタイリング装置用の高熱伝達デバイスまたはその部品を提供することである。意外なことに、この目的は、フレグランスを含むポリマー組成物を含有するか、もしくはそれからなる熱伝達デバイスまたはその部品を製造するプロセスであって、
ａ）第１ポリマー組成物を、熱可塑性ポリエステル、任意選択的に第１熱可塑性コポリエステルエラストマー、および任意選択的に組成物のさらなる成分を押出機に供給し、ポリマー組成物の成分を溶融かつ混合することによって生成する工程と、
ｂ）第１ポリマー組成物を冷却する工程と、
ｃ）第１ポリマー組成物と、第２熱可塑性コポリエステルエラストマーおよびフレグランスを含むマスターバッチとを射出成形機に供給し、第１ポリマー組成物とマスターバッチとを射出成形機において溶融かつ混合して第２ポリマー組成物を得、かつこのようにして得られた溶融第２ポリマー組成物を高熱伝達デバイスまたはその部品の金型へ射出成形する工程と
を含むプロセスを提供することによって達成された。
【０００７】
意外なことに、再び使用した際、繰り返し使用した後でさえも依然としてフレグランスを放出する高熱伝達デバイスが得られる。さらなる利点は、室温ではフレグランスが全く放出されないか、またはごく限られた量のフレグランスのみが放出され、その結果、その製造プロセス後に部品を輸送または保管する間、また家庭で、例えば消費者によってヘアスタイリングデバイスに一度取り付けられてもフレグランスが全く失われない、またはごく限られた量のフレグランスのみが失われることである。また、さらなる利点は、オイルがその組成物中で使用された場合、フレグランスが組成物からのオイルの放出に影響しないことである。またさらなる利点は、非常に安定な射出成形プロセスが得られることであり、それは、プロセス条件において大きい変動が起こらず、かつ製造された部品の品質が大きいずれを示さないことを意味する。
【０００８】
［熱可塑性ポリエステル］
高熱伝達デバイスまたはその部品のポリマー組成物に適した熱可塑性ポリエステルは、少なくとも１種類の芳香族ジカルボン酸またはそのエステル形成誘導体と、少なくとも１種類の脂肪族、脂環式または芳香族ジオールとから誘導され得る。適切な芳香族ジカルボン酸の例としては、テレフタル酸、イソフタル酸、ナフタレンジカルボン酸、ビフェニルジカルボン酸等が挙げられ、テレフタル酸が好ましい。適切なジオールとしては、アルキランジオール、ベンゼンジオール、ジヒドロキシフェニル、ナフタレンジオールが挙げられる。アルカンジオール、例えばエチレングリコール、プロピレングリコール、１，４−ブタンジオール、ネオペンチルグリコール、およびシクロヘキサンジメタノールが好ましい。これらのポリエステルが溶融加工性のままであることを条件として、これらの半結晶質ポリエステルは、少量の例えば脂肪族ジカルボン酸、単官能アルコールおよび／またはカルボン酸ならびに三官能性以上のアルコールおよび／またはカルボン酸をさらに含み得る。好ましくは、これらのポリエステル中の他のモノマーの含有率は、ポリエステルの半結晶性を確保するために、ポリエステルの全重量に対して２０重量％未満、さらに好ましくは１０重量％未満、またさらに好ましくは５重量％未満である。
【０００９】
高熱伝達デバイスまたはその部品のポリマー組成物において使用され得る適切な熱可塑性ポリエステルは、例えば、ポリアルキレンテレフタレート、ポリアルキレンナフタレート、およびポリアルキレンビスベンゾエートならびにいずれかのコポリマーおよびそのいずれかの混合物である。これらのポリエステルは、アルカンジオールと、それぞれテレフタル酸、ナフタレンジカルボン酸および４，４’−ジフェニルジカルボン酸とから誘導することができる。適切には、ポリアルキレンテレフタレートは、２〜６個の炭素原子を有する脂肪族ジオールをベースとするポリ（１，４−シクロヘキサン−ジメチレンテレフタレート）（ＰＣＴ）またはポリ（アルキレンテレフタレート）、例えばポリエチレンテレフタレート（ＰＥＴ）、ポリトリメチレンテレフタレート（ＰＴＴ）、およびポリ（１，４−ブチレンテレフタレート）（または単にポリブチレンテレフタレート（ＰＢＴ）と呼ばれる）である。適切なポリ（アルキレンナフタレート）としては、ポリエチレンナフタレート（ＰＥＮ）およびポリブチレンナフタレート（ＰＢＮ）が挙げられる。適切なポリアルキレンビスベンゾエートとしては、ポリエチレンビスベンゾエート（ＰＥＢＢ）およびポリブチレンビスベンゾエート（ＰＢＢＢ）が挙げられる。適切には、これらの半芳香族熱可塑性ポリエステルは、他のジカルボン酸またはジオールを少ない含有率で含む。これらのポリエステルの中で、ＰＥＴおよびＰＢＴ、およびそのいずれかの混合物またはコポリマーが好ましい。さらに好ましくは、熱可塑性ポリエステルはＰＥＴである。
【００１０】
［第１熱可塑性コポリエステルエラストマー］
ポリマー組成物は、好ましくは、熱可塑性コポリエステルエラストマーを含む。コポリエステルエラストマーの例としては、コポリエステルエステルエラストマー、コポリカーボネートエステルエラストマーまたはコポリエーテルエステルエラストマー；すなわち、ポリエステル、ポリカーボネート、またはそれぞれポリエーテルから誘導されるソフトセグメントを有するコポリエステルブロックコポリマーが挙げられる。コポリエステルエラストマーは、例えば、ＤＳＭ  Ｅｎｇｉｎｅｅｒｉｎｇ  Ｐｌａｓｔｉｃｓ  Ｂ．Ｖ．（オランダ（Ｔｈｅ  Ｎｅｔｈｅｒｌａｎｄｓ））から商品名Ａｒｎｉｔｅｌで市販されている。
【００１１】
適切なコポリエステルエステルエラストマーは、例えば、欧州特許第０１０２１１５−Ｂ１号明細書に記載されている。
【００１２】
コポリエーテルエステルエラストマーは、少なくとも１種類のポリアルキレンオキシドグリコールから誘導されるソフトセグメントを有する。コポリエーテルエステルエラストマーならびにその製法およびその特性は、当技術分野におけるものであり、例えばＴｈｅｒｍｏｐｌａｓｔｉｃ  Ｅｌａｓｔｏｍｅｒｓ，２ｎｄ  Ｅｄ．，Ｃｈａｐｔｅｒ  ８，Ｃａｒｌ  Ｈａｎｓｅｒ  Ｖｅｒｌａｇ（１９９６）ＩＳＢＮ  １−５６９９０−２０５−４、Ｈａｎｄｂｏｏｋ  ｏｆ  Ｔｈｅｒｍｏｐｌａｓｔｉｃｓ，Ｅｄ．Ｏ．Ｏｔａｂｉｓｉ，Ｃｈａｐｔｅｒ１７，Ｍａｒｃｅｌ  Ｄｅｋｋｅｒ  Ｉｎｃ．，Ｎｅｗ  Ｙｏｒｋ  １９９７，ＩＳＢＮ  ０−８２４７−９７９７−３、およびＥｎｃｙｃｌｏｐａｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．１２，ｐｐ．７５−１１７（１９８８），Ｊｏｈｎ  Ｗｉｌｅｙ  ａｎｄ  Ｓｏｎｓ、ならびにそれに記載される参考文献に詳細に記述されている。
【００１３】
ポリエーテルエステルエラストマーのハードセグメントにおける芳香族ジカルボン酸は、適切には、テレフタル酸、イソフタル酸、フタル酸、２，６−ナフタレンジカルボン酸および４，４−ジフェニルジカルボン酸ならびにその混合物からなる群から選択される。好ましくは、芳香族ジカルボン酸はテレフタル酸を含み、さらに好ましくは、ジカルボン酸の総モル量に対して少なくとも５０モル％、またさらに好ましくは少なくとも９０モル％のテレフタル酸からなり、またはテレフタル酸から完全になる。
【００１４】
ポリエーテルエステルエラストマーのハードセグメントにおけるアルキレンジオールは、適切には、エチレングリコール、プロピレングリコール、ブチレングリコール、１，２−ヘキサンジオール、１，６−ヘキサメチレンジオール、１，４−ブタンジオール、ベンゼンメタノール、シクロヘキサンジオール、シクロヘキサンジメタノールおよびその混合物からなる群から選択される。好ましくは、アルキレンジオールは、エチレングリコールおよび／または１，４ブタンジオールを含み、さらに好ましくは、アルキレンジオールの総モル量に対して少なくとも５０モル％、またさらに好ましくは少なくとも９０モル％のエチレングリコールおよび／または１，４ブタンジオールからなり、またはエチレングリコールおよび／または１，４ブタンジオールから完全になる。
【００１５】
ポリエーテルエステルエラストマーのハードセグメントは、最も好ましくは、ポリブチレンテレフタレートセグメントを含むか、またはさらにポリブチレンテレフタレートセグメントからなる。
【００１６】
適切には、ポリアルキレンオキシドグリコールは、オキシラン、オキセタンおよび／またはオキソランをベースとするホモポリマーまたはコポリマーである。ポリアルキレンオキシドグリコールがそれをベースとし得る場合の適切なオキシランの例は、エチレンオキシドおよびプロピレンオキシドである。対応するポリアルキレンオキシドグリコールホモポリマーは、それぞれポリエチレングリコール、ポリエチレンオキシド、またはポリエチレンオキシドグリコール（ＰＥＧまたはＰＥＯとしても省略される）、およびポリプロピレングリコール、ポリプロピレンオキシドまたはポリプロピレンオキシドグリコール（ＰＰＧまたはＰＰＯとしても省略される）の名称で知られている。ポリアルキレンオキシドグリコールがそれをベースとし得る場合の適切なオキセタンの一例は、１，３−プロパンジオールである。対応するポリアルキレンオキシドグリコールホモポリマーは、ポリ（トリメチレン）グリコールの名称で知られている。ポリアルキレンオキシドグリコールがそれをベースとし得る場合の適切なオキソランの一例は、テトラヒドロフランである。対応するポリアルキレンオキシドグリコールホモポリマーは、ポリ（テトラメチレン）グリコール（ＰＴＭＧ）またはポリテトラヒドロフラン（ＰＴＨＦ）の名称で知られている。ポリアルキレンオキシドグリコールコポリマーは、ランダムコポリマー、ブロックコポリマーまたはその混合構造であることができる。適切なコポリマーは、例えば、エチレンオキシド／プロピレンオキシドブロック−コポリマー（またはＥＯ／ＰＯブロックコポリマー）、特にエチレンオキシド末端ポリプロピレンオキシドグリコールである。
【００１７】
ポリアルキレンオキシドは、アルキレンジオールのエーテル化生成物、またはアルキレンジオールもしくは低分子量ポリアルキレンオキシドグリコールの混合物、または前述のグリコールの混合物をベースとすることもできる。
【００１８】
ポリアルキレンオキシドグリコールが、ポリプロピレンオキシドグリコールホモポリマー（ＰＰＧ）、エチレンオキシド／ポリプロピレンオキシドブロック−コポリマー（ＥＯ／ＰＯブロックコポリマー）およびポリ（テトラメチレン）グリコール（ＰＴＭＧ）ならびにその混合物からなる群から選択される場合に良好な結果が得られる。
【００１９】
二量体化脂肪酸および／またはそれから誘導されるジアミンのモノマー単位を含有する熱可塑性エラストマーでも良好な結果が得られる。非常に強い付着性および脂肪酸に対する高い耐性も得られる。
【００２０】
かかる二量体化脂肪酸は、モノマー不飽和脂肪酸の二量体化によって得ることができ、二量体化脂肪酸によって表される。
【００２１】
二量体化反応後、このようにして得られたオリゴマー混合物は、例えば蒸留によってさらに処理され、高含有率の二量体化脂肪酸を有する混合物が形成される。二量体化脂肪酸における二重結合は接触水素化によって飽和され得る。本明細書で使用される場合、二量体化脂肪酸という用語は、飽和および不飽和の両方のタイプのこれらの二量体化脂肪酸に関する。二量体化脂肪酸は飽和脂肪酸であることが好ましい。
【００２２】
二量体化脂肪酸は、好ましくは、３２〜４４個までの炭素原子を含有する。最も好ましくは、二量体化脂肪酸は、３６個の炭素原子を含有する。通常、二量体化脂肪酸が混合物として市販されていることから、通常、Ｃ原子の量は平均値である。
【００２３】
既知の反応の１つにより、酸基の１つまたは２つをアミン基に置き換えることによって二量体化脂肪酸の誘導体を生成することも可能である。
【００２４】
好ましくは、熱可塑性エラストマーは、４０〜８０重量％のポリブチレンテレフタレートハードセグメントを含有する。
【００２５】
［第２熱可塑性コポリエステルエラストマー］
第２熱可塑性コポリエステルエラストマーは、マスターバッチの第２熱可塑性コポリエステルエラストマーであり、第１熱可塑性コポリエステルエラストマーと異なってもよく、または同じでもよい。好ましくは、第２熱可塑性コポリエステルエラストマーは、１５０〜１８０℃、さらに好ましくは１５５〜１７５℃、またさらに好ましくは１６０〜１７０℃の融点を有する。これは、本発明によるプロセス中、フレグランスの分解がこの融点でさえさらに低減されるためである。この融点は、ＩＳＯ  １１３５７−１／３（２０１１）に準拠してＤＳＣによって測定されており、実施例でさらに定義される。
【００２６】
熱可塑性コポリエステルエラストマーの融点は、より多い量のソフトブロック、低分子量のソフトブロックを選択することにより、特にポリエステルハードブロックに第３モノマー、好ましくはイソフタル酸を使用し、導入することによって低くしてもよい。
【００２７】
ソフトブロックとして、（ポリエチレンオキシド−ポリプロピレンオキシド−ポリエチレンオキシド）グリコールまたは二量体化脂肪酸から誘導されるソフトブロックを使用することが可能である。好ましくは、ポリ（テトラメチレン）グリコールから誘導されるソフトブロックが使用される。
【００２８】
フレグランスは、甘い、デリケートな、または心地よい匂い、例えば新鮮な花、松の木などの匂いを放つように配合されたもの（香料として）である。
【００２９】
オイルがフレグランスの機能を有することも可能である。フレグランスの従来の分類は、以下のカテゴリーを含む：
・シングルフローラル（Ｓｉｎｇｌｅ  Ｆｌｏｒａｌ）：１種類の特定の花からの香りによって特徴付けられるフレグランス；フランス語でソリフロール（ｓｏｌｉｆｌｏｒｅ）と呼ばれる。
・フローラルブーケ（Ｆｌｏｒａｌ  Ｂｏｕｑｕｅｔ）：香りにおける数種類の花の組み合わせを含有する。
・アンバー（Ａｍｂｅｒｙ）：花および木と共にバニラの香りおよび動物の香りを特徴とする大きいフレグランスのクラス。カンファーオイルおよびフレグランス樹脂によって高めることができる。
・ウッディ（Ｗｏｏｄｙ）：一般にビャクダンおよびシダーのウッディ系の香りによって特徴付けられるフレグランス。パチュリ（Ｐａｔｃｈｏｕｌｉ）は、樟脳様の匂いを有し、これらの香料において一般に見られる。
・革（Ｌｅａｔｈｅｒ）：その中間またはベースノートにおいてはちみつ、タバコ、木および木タールの香りならびに革をほのめかす香りを特徴とするフレグランスのファミリー。
・ビャクダン（Ｃｈｙｐｒｅ）：フランス語でキプロス（ｃｙｐｒｕｓ）を意味し、これは、ベルガモット、オークモス、パチュリ、およびラブダナムからなる同様の調和で構成されたフレグランスを包含する。このファミリーのフレグランスは、Ｆｒａｎｃｏｉｓ  Ｃｏｔｙによる香水の名を採って命名される。発音：シープラ（Ｓｈｅｅｐ−ｒａ）
・フージェール（Ｆｏｕｇｅｒｅ）：フランス語でシダを意味し、ラベンダー、クマリン、およびオークモスのベースで構成される。多くの男性用フレグランスは、このファミリーのフレグランスに属し、そのシャープな草および木の香りを特徴とする。発音：フージェール（ｆｏｏｚｈ−ａｉｒ）
【００３０】
複数種のフレグランスを使用することが可能である。
【００３１】
マスターバッチは、好ましくは、３５重量％未満、さらに好ましくは３０重量％未満、好ましくは２５重量％未満のフレグランスを含む。マスターバッチは、好ましくは、４重量％を超える、さらに好ましくは７重量％を超えるフレグランスを含む。
【００３２】
高熱伝達デバイスまたはその部品を製造するために使用されるポリマー組成物は、さらなる添加剤、例えばオイル、ビタミン、離型剤、およびガラス繊維を含み得る。ポリマー組成物は、好ましくは、５〜３０重量％の、ポリマー組成物のマトリックスの熱伝導率よりも高い熱伝導率を有する充填材、例えば金属粒子、カーボンブラックおよび発泡グラファイトを含有する。かかる組成物は、例えば国際公開第２０１５／０２８６３２号パンフレットに開示されている。
【００３３】
高熱伝達デバイスまたはその部品の最終ポリマー組成物のさらなる成分は、好ましくは、第１ポリマー組成物中に添加される。
【００３４】
熱可塑性コポリエステルエラストマーおよび最終的にさらなる添加剤を押出機に供給し、熱可塑性コポリエステルを溶融し、その結果得られた溶融物にフレグランスを注入し、溶融物を冷却し、マスターバッチを顆粒化することにより、マスターバッチを製造することができる。押出機として、一軸スクリュー押出機または共回転二軸スクリュー押出機が使用され得る。水中造粒機を使用した場合に最良の結果が得られる。第１ポリマー組成物を製造するための押出機は、同様に一軸スクリュー押出機または共回転二軸スクリュー押出機であり得る。第１ポリマー組成物は、好ましくは、冷却前、冷却中または冷却後に顆粒化される。水中造粒機が使用された場合に良好な結果が得られる。第１ポリマー組成物およびマスターバッチは、個々の生成物ストリームとしてまたはドライブレンドとして射出成形機の供給口に供給され得る。本発明は、本発明によるプロセスで得られる高熱伝達デバイスにも関する。
【００３５】
高熱伝達デバイスは、好ましくは、ヘアアイロン器具またはヘアカーラーの部品である。高熱伝達デバイスは、ヘアアイロン器具またはヘアカーラーが使用されている際、加熱されかつ毛髪と接触している機器の一部である。高熱伝達デバイスは、通常、高熱伝達デバイスにその熱を伝達する加熱要素または加熱プレートに取り付けられる。
【００３６】
好ましくは、高熱伝達デバイスは交換可能であり、さらに好ましくはツールを使用することなく、例えばスナップ接続によって交換可能である。
【００３７】
高熱伝達デバイスが、フレグランスを含む部品を含む場合、好ましくは、その部品のみがフレグランスを含む。
【００３８】
本発明は、以下の図によって説明される。
【図面の簡単な説明】
【００３９】
【図１】本発明のプロセスに従って製造された部品（Ｂ）を含む、横断概略図における高熱伝達デバイス（（Ａ）＋（Ｂ））である。
【図２】上面概略図における図１の高熱伝達デバイスである。
【００４０】
部品（Ａ）および（Ｂ）を含む高熱伝達デバイスは、オーバーモールドによりまたは２Ｋ射出成形により製造され得る。
【００４１】
本発明は、実施例および比較実験によってさらに説明される。
【００４２】
［使用される材料］
−  Ａｒｎｉｔｅ（登録商標）ＢＡＧＡ  ５０１８（ＤＳＭ）、ポリエチレンテレフタレート、Ｔｍ＝２５４℃、ＤＳＭによって供給された。
−  ＰＢＴ−Ｅｃｏ＝ポリブチレンテレフタレート−ｃｏ−二量体脂肪酸２０％、ＤＳＭの二量体脂肪酸、Ｔｍ＝２１０℃
−  Ａｒｎｉｔｅｌ（登録商標）３１０６、イソタレートコモノマーを含むハードブロックポリブチレンテレフタレートと、ポリエーテレンオキシド−ポリプロピレンオキシド−ポリエチレンオキシドのソフトブロックとを含むブロックコポリマー、Ｔｍ＝１６５℃、ＤＳＭによって供給された。
−  Ａｋｕｌｏｎ  Ｓ２２２、ＰＡ６，６、ＤＳＭ（オランダ）によって供給された。
−  オイル：天然オイルおよび合成オイルの混合物。
−  フローラルローズ１９４、フレグランス。
−  マスターバッチフローラルローズ（Ｍａｓｔｅｒｂａｔｃｈ  Ｆｌｏｒａｌ  Ｒｏｓｅ）（商標）５２２２６０３、ポリエチレンを８０重量％、フローラルローズ１９４を２０重量％含む。
【００４３】
［測定］
［熱可塑性コポリエステルエラストマーのＤＳＣ融点］
融解温度Ｔｍは、走査速度１０℃／分でＩＳＯ  １１３５７−１／３（２０１１）に準拠した方法であって、１０℃／分の加熱速度で従来の示差走査熱量計（ＤＳＣ）において試料を最初に加熱する工程であって、最も高い吸熱融解ピークのピーク温度として本明細書で理解される第１融解温度［Ｔｍ１］が定義される、工程を含む方法により、ＤＳＣによって工程［５］で測定される吸熱融解ピークのピーク温度である。この装置は、５０ｍｌ／分のパージ流量において乾燥窒素ガスでパージされる。ポリエステルの融解温度Ｔｍを測定するために、以下の標準温度プログラムが適用される：
［１］１０℃／分の走査速度で２０℃からＴｍ１＋２０℃に加熱；パージガスＮ２  ５０ｍｌ／分
［２］Ｔｍ１＋２０℃で３分間維持；パージガスＮ２  ５０ｍｌ／分
［３］１０℃／分の走査速度でＴｍ１＋２０℃から２０℃に冷却；パージガスＮ２  ５０ｍｌ／分
［４］２０℃で５分間維持；パージガスＮ２  ５０ｍｌ／分
［５］１０℃／分の走査速度で２０℃からＴｍ１＋２０℃に加熱；パージガスＮ２  ５０ｍｌ／分。
【００４４】
融解温度Ｔｍは、１０℃／分の走査速度において、ＩＳＯ  １１３５７−１／３（２０１１）に準拠した方法によってＤＳＣにより工程［５］で測定される吸熱融解ピークのピーク温度として定義される。
【００４５】
［オーバーモールドプロセスの安定性］
部品（Ｂ）のオーバーモールド中、数回の連続的ショットの射出圧力が測定された。射出圧力の変動は、部品（Ｂ）のオーバーモールド安定性の程度として解釈される。
−  非常に良い：圧力の差がほとんどない。
−  良い：わずかな変動はあるが、等しい品質の部品が得られる。
−  良くない：変動が大きい。
【００４６】
［匂いの持続時間：高熱伝達デバイスを使用することができるサイクルの長さ］
ヘアアイロン器具を閉じることにより、高熱伝達デバイスを互いに押し付けた。このようにして器具を２２０℃で１０分間維持した。その後、専門家がフレグランスの匂いをかいだ。匂いが弱くなったと専門家が決定するまで、これを繰り返した。その結果は、デバイスを使用することができる時間の量で示す。
【００４７】
［オイル放出］
ｐｒｏｔｅｉｎ  Ｓａｖｅｒ  Ｃａｒｄ（幅２５ｍｍ）（Ｗｈａｔｍａｎ（商標）ＧＥ  Ｈｅａｌｔｈｃａｒｅ  Ｂｉｏｓｃｉｅｎｃｅ  ｃｏｒｐ．）をヘアアイロンの熱送達デバイスの対間に置き、２００℃で１０分間にわたりその位置で維持した。ｐｒｏｔｅｉｎ  ｓａｖｅｒ  ｃａｒｄに吸収されたオイルの量を決定した。
【００４８】
［第１ポリマー組成物の調製］
８０重量部のＡｒｎｉｔｅ（登録商標）ＢＡＧＡ５０１８および２０重量部のＰＢＴ−Ｅｃｏを二軸スクリュー押出機ＺＳＫ３０／４４Ｄの供給口に供給し、押出機内で溶融および混合した。オイル混合物を溶融域内に注入した。熱いポリマー組成物ストリングを水浴または冷却ベルトで冷却し、射出成形に適した顆粒に切断した。
【００４９】
［マスターバッチの製造］
押出機Ｂｅｒｓｔｏｒｆｆ  ＺＥ２５／５２ＲにＡｒｎｉｔｅｌ３１０６の顆粒を供給することにより、マスターバッチを製造した。押出機の混合域内に、液体注入装置を介してフレグランスを導入する。排出量は１０ｋｇ／時であった。押出機は水中造粒機を備えた。以下のマスターバッチを製造した。
−  マスターバッチ１：９０重量％のＡｒｎｉｔｅｌ３１０６／１０重量％のフローラルローズ１９４
−  マスターバッチ２：８０重量％のＡｒｎｉｔｅｌ３１０６／２０重量％のフローラルローズ１９４
【００５０】
［高熱伝達デバイスの射出成形］
Ａｒｂｕｒｇ（登録商標）Ａｌｌｒｏｕｎｄ射出成形機を使用して、Ａｋｕｌｏｎ  Ｓ２２２から部品（Ａ）を射出成形した。部品（Ａ）のサイズは約９０×２５×２ｍｍであった。その後、部品（Ａ）を同じ射出成形機の金型に置き、オーバーモールドによって部品（Ａ）の開口部において部品（Ｂ）を製造した。部品（Ｂ）のサイズは約７５×５×０．７ｍｍであった。
【００５１】
［実施例１］
部品（Ａ）を上述のように製造した。Ａｒｂｕｒｇ射出成形機の供給口に４重量％のマスターバッチ１および９６重量％の第１ポリマー組成物を供給することにより、部品（Ｂ）を製造した。
【００５２】
このように得られた高熱デバイスをヘアアイロン器具に取り付け、試験した。その結果を表１に示す。
【００５３】
［実施例２］
実施例１と同様であるが、６重量％のマスターバッチ１を使用した。その結果については表１および２を参照されたい。
【００５４】
［実施例３］
実施例１と同様であるが、３重量％のマスターバッチ２を使用した。
【００５５】
［比較実験Ａ］
マスターバッチを使用しないが、第１ポリマー組成物の製造中に押出機の供給口に、さらなる成分と共に０．４重量％のフレグランスフローラルローズ１９４を適用した。その結果を表１に示す。
【００５６】
［比較実験Ｂ］
比較実験Ａと同様であるが、射出成形機の溶融域にフレグランスを注入した。その結果を表１に示す。
【００５７】
［比較実験Ｃ］
実施例１と同様であるが、マスターバッチまたはフレグランスを全く使用しなかった。その結果を表２に示す。
【００５８】
［比較例Ｄ］
実施例１と同様であるが、１重量％のマスターバッチフローラルローズ５２２２６０３を使用した。その結果を表１および２に示す。
【００５９】
［比較Ｅ］
比較実験Ｄと同様であるが、２重量％のマスターバッチフローラルローズ５２２２６０３を使用した。その結果を表２に示す。
【００６０】
【表１】
2018514617.tif 000002
【００６１】
【表２】
2018514617.tif 000003
【００６２】
良い匂い性能（強度／期間）を得るには、最適なフレグランス濃度が０．４〜０．６％であることが判明した。表２から、フレグランスがポリマー組成物で使用された場合にオイル放出が低減されることが明らかである。しかしながら、比較実験ＤおよびＥに関して、この低減は、本発明による実施例２よりもかなり有意である。
【図１】
2018514617.tif 000004
【図２】
2018514617.tif 000005
【国際調査報告】
2018514617.tif 000006
2018514617.tif 000007